(57)【特許請求の範囲】
【請求項１】
２重量％から５０重量％の量で存在する支持材と遷移金属の酸化物又はその誘導体から選択される修飾剤とを含む触媒組成物の存在下において湿式空気酸化を行うことを含み、
前記支持材は、２０から２８０の可変Ｓｉ／Ａｌ比を有するゼオライト若しくは金属リン酸塩又はニオビアのバルク酸化物から選択され、
硫化物の除去は、廃苛性物において９５％を超え、
前記修飾剤は、２０．０重量％までの量のコバルト、銅又はそれらの誘導体から選択される遷移金属である、
廃苛性物における硫化物の除去方法。
【請求項２】
前記修飾剤は、前記支持材の孔の内又は外で前記支持材の表面に固定され、含浸され、交換され又は単に接触されている、
ことを特徴とする請求項１に記載の方法。
【請求項３】
前記支持材は、Ｘタイプゼオライトといったフージャサイトタイプゼオライト又はヒドロキシアパタイトといった金属リン酸塩である、
ことを特徴とする請求項１又は２に記載の方法。
【請求項４】
触媒は、２０から７００ｍ２／ｇの比表面積及び０．１０から１．５ｃｃ／ｇの孔容積を有する、
ことを特徴とする請求項１乃至３のいずれか１項に記載の方法。
【請求項５】
廃苛性物溶液、希廃苛性物溶液又は単に水溶液において硫化物部分を変換させ、前記触媒組成物は、支持材及び修飾剤と共に触媒を含み、酸化剤は、空気又は酸素である、
ことを特徴とする請求項１乃至４のいずれか１項に記載の方法。
【請求項６】
中和及び吸着工程を含み、吸着の後に中和が行われる、
ことを特徴とする請求項１に記載の方法。
【請求項７】
５から７．５の間のｐＨに調節する中和工程を含む、
ことを特徴とする請求項１に記載の方法。
【請求項８】
異なる炭素の形態上への硫化物の吸着工程をさらに含む、
ことを特徴とする請求項６に記載の方法。
【請求項９】
触媒の存在下において湿式空気酸化によって、排水又はフェノール、ナフテン酸成分及びメルカプタンを含む他の有機性不純物を有する希廃苛性物から不純物を除去し、湿式空気酸化は、２５０から４５０℃の温度、大気圧から６０バールの圧力、３０分間から８時間の反応時間でのバッチモードにおいて行われる、
ことを特徴とする請求項１乃至８のいずれか１項に記載の方法。
【発明の詳細な説明】
【技術分野】
【０００１】
一般的に記載された主題は、酸化剤として空気又は分子状酸素を用いた、希廃苛性物における硫化物の除去のための活性固相混合酸化物触媒複合体の開発に関する。特に、本発明は、活性金属、金属酸化物及び支持系の発見、金属の組成物の最適化並びに廃苛性物における硫化物の除去のための適切な触媒上の反応パラメータに関する。本発明はまた、水性廃苛性物溶液中の硫化物の完全な除去のためのプロセスの設計に関する。
【背景技術】
【０００２】
製油所は現在、より高い毒性のＨ２Ｓ、メルカプタンおよび様々な炭化水素流における他の硫黄含有化合物の産生をもたらす魅力的な経済のために、より多くのサワー原油を処理している。一方、様々な環境規制を満たす異なる製品の炭化水素流中の超低硫黄レベルを達成するための硫黄の除去は、ますます重要な課題である。この目的のために、希苛性物流は、炭化水素中の硫黄含有化合物を除去するための安価で広く使用されている抽出試薬であり、「廃苛性物」と称されている。廃苛性物は、潜在的に製油所の設備に汚れまたは金属損傷を引き起こす硫化物／メルカプタン化合物を含むため、効果的な排水処理手順が、その適正な処分のために必要とされる。一般的に、廃苛性物の特性は、さまざまなソースによって異なり、１２を超えるｐＨおよび０．５から４．０重量％の範囲の硫化物濃度を有する。ソースに応じて、廃苛性物はまた、フェノール、メルカプタン、アミンおよび他の有機化合物といった他の不純物を含有する。硫化物、メルカプタンおよび有毒な炭化水素／有機汚染物質を除去するための、廃苛性物中の硫化含有物の酸化が、有毒な硫化物を変換するために製油所で実施されている。しかし、過酸化物処理又はオゾン分解経路を使用した市販の酸化方法は、高価であり、様々な運用上の課題を提起する。従って、硫化物／メルカプタン化合物の水溶性および低毒性硫酸塩への変換のための代替的な、適切な、安価な（ｌｉｎｅｘｐｅｎｓｉｖｅ）、確実なおよび環境に優しい方法を開発する必要がある。
【０００３】
具体的には、廃苛性物溶液は、水酸化ナトリウム、炭酸ナトリウム、硫化ナトリウム、メルカプタン、フェノールおよび乳化炭化水素を含有する。これらの化合物は、有害廃棄物として分類され、臭気性であり、生物学的処理に抵抗性がある。具体的には、溶解されたＨ２Ｓ、Ｎａ２Ｓ、ＮａＨＳ、ＲＳＮＡ（ナトリウムメルカプチド）といった化合物を含有する硫化物が、廃苛性物中に存在する。廃苛性物はまた、フェノール類およびナフテン酸といった他の汚染物質に付随する有機硫化物で構成されている。
【０００４】
廃苛性物における硫化物の除去は、物理的および化学的方法の両方によって達成され得る。効果的な方法である湿式空気酸化（ＷＡＯ）は、高温（＞２００℃）および高圧（＞１５０バール）で有機汚染物質を除去するように提案されている［１］。湿式空気酸化は環境規制を満たすために有効な方法であるが、その方法は厳しいプロセス条件に起因して高価であり、酸化剤の高いコストおよびさらなるプロセス安全性は、別の問題である。水溶液中の有機物除去に効果的なフェントン試薬（Ｆｅ２＋／Ｈ２Ｏ２）は、比較的低い温度及び圧力で難溶性汚染物質を酸化することができる。しかしながら、この方法は、大量のＨ２Ｏ２を消費し、第二鉄イオンと反応する高濃度のＨ２Ｓにより、触媒効率の損失が生じる。また、ｐＨは酸性の範囲に調整されなければならない。
【０００５】
具体的には、廃苛性物における硫化物を変換するために、種々の酸化経路、すなわちＨ２Ｏ２酸化、コバルトフタロシアニンを用いた酸化および湿式空気酸化が提案されている。Ｈ２Ｏ２処理は、周囲温度および大気圧で作動する。このプロセスは、酸化によって硫化物とフェノール類を除去する。一方、Ｈ２Ｏ２処理は、高度な資本および機能的コストに関連している。化学量論的に、４ｋｇのＨ２Ｏ２が、１ｋｇの硫化物を処理するのに必要とされる。コバルトフタロシアニン均一系触媒を用いた酸化は、使用済み触媒の分離および効率に問題がある。一方、湿式空気酸化は、硫化物を除去するための有望な経路であり、また、供給流中の炭化水素を低減させる。主に、湿式空気酸化では、反応性硫化物は水溶性のチオ硫酸塩、亜硫酸塩および硫酸塩に変換される。処理された流れは、廃水プラント内の生物学的処理に適している。より穏やかな反応条件下でプロセスを動作させるために、適切な触媒の存在下でのＷＡＯが提案されている。触媒湿式空気酸化の利点により、本発明は、５ｐｐｍ未満の硫化物を除去するための効率的な触媒および最適な反応条件の開発について説明する。
Ｎａ２Ｓ＋４Ｈ２Ｏ２＝Ｎａ２ＳＯ４＋４Ｈ２Ｏ（アルカリ性ｐＨ）
Ｎａ２Ｓ＋Ｈ２ＳＯ４＝Ｎａ２ＳＯ４＋Ｈ２Ｓ（酸性ｐＨ）
【０００６】
湿式空気酸化は、酸化剤として空気中に含まれる酸素分子（または他の酸素含有ガス）を用いた水相酸化プロセスである。プロセスは、各々、１２０℃（２４８°Ｆ）から３２０℃（６０８°Ｆ）および７６０ｋＰａ（１１０ｐｓｉｇ）から２１０００ｋＰａ（３０００ｐｓｉｇ）の範囲の高温高圧で動作する。湿式空気酸化反応の概要は以下のように提示され得る。
２Ｎａ２Ｓ＋２Ｏ２→Ｎａ２ＳＯ４    式１
２ＮａＨＳ＋Ｏ２＋ＮａＯＨ→Ｎａ２ＳＯ４＋Ｈ２Ｏ    式２
ＮａＲＳ＋３Ｏ２＋２ＮａＯＨ→Ｎａ２ＳＯ４＋ＲＣＯＯＮａ＋２Ｈ    式３
（ナフテン（Ｎａｐｈｔｈｅｎｉｃｓ））＋Ｏ２→ＨＮａＣＯ３＋ＲＣＯＯＮａ    式４
（Ｃｒｅｃｙｃｌｉｃｓ）＋Ｏ２→ＨＮａＣＯ３＋ＲＣＯＯＮａ    式５
ＮａＲＳ＋Ｏ２＋Ｈ２Ｏ→ＲＳＳＲ＋ＮａＯＨ    式６
【０００７】
廃苛性物において硫化物を処理するための様々の経路が提案され、それには、中和／酸性化、焼却、化学沈殿、化学酸化、湿式酸化、触媒湿式酸化、生物学的酸化が含まれる。
【０００８】
下記は、湿式空気酸化の様々な利点である、（１）フィード内の変化する硫化物レベルに有効である、（２）該方法は、溶解した固体の存在により制限されない、（３）バイオ処理プロセスとの互換性、（４）さらなる中和を必要としない、（５）比較的低運用コスト。
【０００９】
最近、筆者らは、湿式空気酸化経路によるＨ２Ｏ２の代替としてコバルトフタロシアニンおよびその誘導体に基づく効果的な均一触媒を報告した［７］。特許文献１は、２０４℃および３５バールの圧力での廃苛性物における硫化物の湿式空気酸化を実証し、流れは揮散ガスとして用いられた。フィード中の硫化物は、３４８０および８９６０ｐｐｍで処理され、製品の最終硫化物は、それぞれ０および１５４ｐｐｍである。反応温度および圧力は、１３８℃および１２６℃、２．５７および１．３７バールである。特許文献２は、廃苛性物中の除去硫化物は、１７８ｌｔｓ／分の液体供給速度で、２．５時間の滞留時間で、１３５℃の温度および１１バールの圧力で達成されることを議論した。反応前にｐＨは９．６以下に調整された。硫化物転換の９０％は、３７８０ｐｐｍで開始される。特許文献３は、硫化物の除去が、６０分間、２００℃で湿式酸化経路を介して試行されたことを実証した。特許文献４は、水性系中の硫化物の含有量を減少させる方法を実証した。本発明における試薬は、Ｈ２Ｏ２およびＣｌＯ２である。ＣｌＯ２およびＨ２Ｏ２の組み合わせは、硫化物のレベルの１００ｐｐｍから１０ｐｐｍへの低減をもたらした。サンアントニオで発表された非特許文献１は、廃苛性物の処理のための湿式空気酸化系について議論した。ＷＡＯの特性はＣＯ２およびＨ２Ｏに加えて、カルボン酸および部分的短鎖有機物の形成であると述べられた。反応温度および圧力は、２６０℃および９０バールである。非特許文献２に発表された最近の論文は、非触媒システムのデメリットおよび評価されたバナジウムおよび銅触媒を説明し、最も活性な触媒は、Ｃｕ／シリカおよびＶ／クリノプチロライトであり、それぞれ２０および２６分で完全酸化が達成されることを見いだした。効率的な触媒のさらなる研究において、最近、コバルト−マンガンの組み合わせが２００℃で検討された。
【先行技術文献】
【特許文献】
【００１０】
【特許文献１】米国特許第３０２３０８４号明細書
【特許文献２】米国特許第３９６３６１１号明細書
【特許文献３】米国特許第５０８２５７１号明細書
【特許文献４】米国特許第５２４６５９７号明細書
【非特許文献】
【００１１】
【非特許文献１】ＮＰＲＡ  ｒｅｐｏｒｔ  ｐｒｅｓｅｎｔｅｄ  ａｔ  Ｓａｎ  Ａｎｔｏｎｉｏ
【非特許文献２】Ｔｏｐｉｃｓ  ｉｎ  ｃａｔａｌｙｓｉｓ  ５４（２０１１）５７９
【発明の概要】
【発明が解決しようとする課題】
【００１２】
本発明の目的は、廃苛性物を含む硫化物を処理するための方法を提供することである。
【００１３】
本発明の他の目的は、廃苛性物流から硫化物を除去するために活性金属酸化物の組み合わせを特定することによる触媒方法を提供することである。
【００１４】
本発明の他の目的は、廃苛性物流からメルカプタン及びフェノールを除去するための方法を提供することである。
【００１５】
本発明の他の目的は、廃苛性物流から臭気化合物を除去又は抽出することである。
【００１６】
本発明の他の目的は、廃苛性物における硫化物の除去における適切な、及び活性触媒を提供することである。
【００１７】
本発明の他の目的は、バッチモードにおける触媒性湿式空気酸化に適切な操作するためのプロセスパラメータを提供することである。
【００１８】
本発明のさらなる他の目的は、上述の方法を実施するためのスキームを提供することである。
【００１９】
本発明のさらなる他の目的は、廃苛性物において硫化物を完全に除去する経路を提供することである。
【００２０】
本発明のさらなる他の目的は、上述の方法のための効果的な前処理方法を同定することである。
【課題を解決するための手段】
【００２１】
したがって、本発明は、２重量％から５０重量％の量で存在する支持材並びに遷移金属の酸化物及びその誘導体から選択される修飾剤を含む触媒組成物の存在下において湿空気酸化を行うことを含む、廃苛性物における硫化物の除去方法を提供する。
【００２２】
本発明の一態様において、修飾剤は、前記支持材の表面又は前記支持材の孔の外に固定され、含浸され、交換され又は単に接触されている。
【００２３】
本発明の一態様において、修飾剤は、約２０．０重量％までの量のコバルト、銅又はそれらの誘導体から選択される遷移金属である。
【００２４】
本発明の一態様において、支持材は、バルク酸化物、金属リン酸塩及びゼオライトから選択される。
【００２５】
本発明の一態様において、支持材は、アルミナ、ジルコニア、チタニア、シリカ、ニオビア及びそれらの組み合わせから選択されるバルク酸化物又は２０から２８０の可変Ｓｉ／Ａｌ比を有する、Ｘタイプゼオライトといったフージャサイトタイプゼオライトであるゼオライト、並びにヒドロキシアパタイトといった金属リン酸塩である。
【００２６】
本発明の一態様において、触媒は、約２０から約７００ｍ２／ｇの比表面積及び約０．１０から約１．５ｃｃ／ｇの孔容積を有する。
【００２７】
本発明の一態様において、廃苛性物溶液、希廃苛性物溶液又は単に水溶液において硫化物部分を変換させ、触媒組成物は、支持材及び修飾剤と共に触媒を含み、酸化剤は、空気又は酸素である。
【００２８】
本発明の一態様において、方法は、中和工程及び吸着工程を含む。
【００２９】
本発明の一態様において、方法はさらに、異なる炭素の形態上への硫化物の吸着工程をさらに含む。
【００３０】
本発明の一態様において、触媒の存在下において湿式空気酸化によって、排水又はフェノール、ナフテン酸成分及びメルカプタンを含む他の有機性不純物を有する希釈された廃苛性物から不純物を除去し、湿式空気酸化は、約２５０から約４５０℃の温度、大気圧から６０バールの圧力、３０分間から８時間の反応時間でのバッチモードにおいて行われる。
【００３１】
本発明の一態様において、硫化物の除去は、廃苛性物において９５％を超える。
【００３２】
アルミナ、カルシウムヒドロキシアパタイトおよびＸゼオライト上に支持された種々の遷移金属酸化物上での希廃苛性物流中の硫化物含有物の触媒湿式空気酸化が記載されている。触媒は、様々な反応温度、触媒供給比、攪拌速度、時間間隔および圧力で試験された。合成された触媒は、製油所の廃苛性物における硫化物の除去に活性であることが見出された。最初のスクリーニングの結果は、硫化物を除去するための固体触媒の使用が硫化物の効果的な酸化を示したことを示した。イオン交換法を用いて合成されたＣｏ−Ｘゼオライトは、４時間の反応時間で酸化剤としてゼロ空気を用いて８０℃で７２重量％の硫化物変換を示した。しかしながら、温度を１５０℃に上昇させ、６０バールの反応圧力と組み合わせると、硫化物の減少が達成され、変換が改善される。上記の代替経路は、触媒の分離及び再利用の点で他に比べていくつかの利点がある。また、例えば、コバルトおよび銅といった活性金属は、処理後の最終的な仕様には影響しない。上記に基づき、反応条件の最適化への有望な結果は、温度、圧力、触媒の量、触媒供給比を含んで行われる。酸化を実施する前の硫酸前処理が検討されている。このプロセスは、厳しい仕様を満たすだけでなく経済性を向上させるように、既存のＨ２Ｏ２処理と完全に交換またはそれとの組み合わせによって用いられ得る。
【図面の簡単な説明】
【００３３】
【図１】廃苛性物中の硫化物の除去のための提案されたスキームを示す図である。
【図２】Ｃｕ／Ａｌ２Ｏ３触媒上での種々の反応温度および６バールのゼロ空気圧でのＮａ２Ｓ（３０００ｐｐｍ）溶液の湿式空気酸化における反応温度の影響を示すグラフ図である。
【図３】Ｃｕ／Ａｌ２Ｏ３触媒上での１５０℃および６バールのゼロ空気圧でのＮａ２Ｓ（３０００ｐｐｍ）溶液の湿式空気酸化における反応時間のの影響を示すグラフ図である。
【図４】Ｃｕ／Ａｌ２Ｏ３触媒上での種々の反応温度および６バールのゼロ空気圧での処理された廃苛性物の湿式空気酸化における反応温度の影響を示すグラフ図である。
【図５】Ｃｕ／Ａｌ２Ｏ３触媒上での１５０℃および６バールのゼロ空気圧での前処理された廃苛性物溶液の湿式空気酸化における反応時間の影響を示すグラフ図である。
【発明を実施するための形態】
【００３４】
本発明は、様々な実施例を参照することにより、以下の段落に詳細に記載されている。しかしながら、そのような説明は例示の目的のためにだけ提供され、本発明の範囲を限定するものとして解釈されるべきではない。
【００３５】
（触媒湿式空気酸化）
３０００から８０００ｐｐｍの間の初期の硫化物含量を有する硫化物部分は、原料として使用される。湿式空気酸化は、大気圧と１から６０バールの範囲の高圧との両方で、および６０から２００℃の間の温度で行われる。典型的には、２０から５０ｍＬの廃苛性物の原料を反応器に入れ、１０ｐｐｍから１ｇの量の触媒を入れた。触媒の実験は、酸化剤としてゼロ空気を使用して、１から８時間の時間で実施された。触媒の試験は、ＰＡＲＲ反応器を用いて行われた。生成物サンプルを収集し、滴定法を用いて分析した。
【００３６】
（硫化物推定）
廃苛性物における硫化物の決定は、ヨード滴定法により行った。典型的な滴定では、１００ｍＬの瓶に１ｍＬの廃苛性物を取り、１ｍＬの酢酸亜鉛（２２％）および１ｍＬのＮａＯＨ（６Ｎ）を添加する。気泡を立てることなく１００ｍＬの溶液を作り、前後に激しく横軸の周りに回転させることにより混合した。ケーキを濾過し、２−３ｍＬの１：１のＨＣｌを添加することで１００ｍｋのＤＩ水にケーキを溶解させた。０．０２５Ｎのヨウ素溶液を添加して明白な黄色に着色させ、デンプン溶液を数滴滴下することで青色に着色させた。滴定は０．０２５Ｎのハイポ溶液を用いて行った。
【００３７】
（触媒）
ゼオライトは、明確に固定された溝および窓直径＜１０ｎｍを有する空洞を有する微孔質結晶性アルミノシリケートの固体である。アルミノシリケート骨格は、負に帯電しており、骨格外カチオンにより多面体である。ゼオライト骨格の利点は、分子およびイオンを収容できることである。したがって、ゼオライトは、広く使用され、工業プロセスにおけるイオン交換、吸着剤及び触媒として研究されている。ゼオライト中に存在する骨格外カチオンは、それらの吸着及び触媒特性を決定する上で重要な役割を果たす。ゼオライトＸは、天然鉱物フォージャサイトの合成アルミニウムに富むアナログである。
【００３８】
ゼオライトＸの骨格構造は、主に、Ｓｉが酸素原子と結合したＡｌ位置の約４％でＡｌと置換すること以外は、四面体交点で交互に配置されたシリコンおよびアルミニウム原子を含む。ゼオライトＸの骨格構造は、その主たるビルディングブロックとしてソーダライト空洞またはβ−ケージからなる。典型的に、β−ケージは、二重６員環を生じる供給酸素を介して６員環と４面体結合される（および１２員環の窓から３次元でアクセス可能なより大きな空洞のセットに相互接続される）。シリコンおよびアルミニウム原子は、これらの多面体の頂点を占め、酸素原子は、シリコンおよびアルミニウム原子の各対の間のほぼ中間にあるが、シリコンおよびアルミニウムの近四面体の角度を与えるようにこれらの点からずれている。アルミナシリケート骨格の負電荷のバランスをとる交換可能なカチオンが、ゼオライトの空洞内に見出されている。
【００３９】
（カチオン交換）
市販のゼオライトＸのナトリウムカチオンは、３５３Ｋでカリウム、ルビジウム、セシウム、マグネシウム、カルシウム、ストロンチウムおよびバリウム塩溶液を別々にまたは組み合わせでのイオン交換により、種々のアルカリ金属およびアルカリ土類金属カチオンで置換された。イオン交換プロセスは、他のアルカリおよびアルカリ土類金属とナトリウムイオンの高度な交換を達成するように数回繰り返された。コバルトカチオンは、水溶液からのコバルトイオン交換によって高結晶性ゼオライトＸに導入された。
【００４０】
（コバルトゼオライト−Ｘの調製）
２グラムのゼオライト−Ｘを、ガラスビーカーに取り、１：８０の比で２８０ｍＬの水において０．０５Ｍ硝酸コバルト六水和物の溶液とした。ゼオライト−Ｘのサンプルと混合し、絶えず撹拌しながら８０℃で４時間、加熱器においてそれを加熱した。熱蒸留水でケーキを濾過し、洗浄した。温度１１０℃で一晩、乾燥のために得られた固体を維持し、その後、３時間、４５０℃で焼成した。
【００４１】
（ナトリウムコバルトゼオライト−Ｘの調製）
水２０ｍＬ中の１Ｍ塩化ナトリウム溶液を調製し、水中で２ｇのゼオライト−Ｘと混合した。絶えず撹拌しながら８０℃で４時間、還流加熱した。得られた溶液を濾過し、一晩乾燥するために、１１０℃で固体を維持した。４．６５ｇの硝酸コバルト四水和物を水３２０ｍＬ中で混合して、０．０５Ｍの硝酸コバルト四水和物溶液とした。固体／液体比を１：８０に維持した。硝酸コバルト四水和物とナトリウムゼオライト−Ｘを混合し、絶えず撹拌しながら８０℃で４時間加熱した。溶液を濾過した後、熱水で洗浄した。
【００４２】
（カリウムコバルトゼオライトＸの調製）
水２０ｍｌ中に硝酸カリウム１Ｍ溶液を含む溶液を、２ｇのゼオライトＸに添加した。絶えず撹拌しながら８０℃で４時間加熱した。カリウムゼオライトＸの濾過固体を熱水で洗浄した。得られた固体を一晩、１１０℃で乾燥するために維持した。水２４０ｍＬ中に０．０５Ｍ硝酸コバルト六水和物を含む溶液を、比１：８０で維持した。
バリウムおよびストロンチウムといった他の金属修飾ゼオライトＸを、上記と同様の方法で合成した。
【００４３】
（ストロンチウムゼオライトＸの調製）
シリカアルミナ比８４、１８７、２７２及び４０８を有する約０．５ｇのゼオライトを、ほぼ２ｍＬの蒸留水に添加した。約３０分間、水中でよくゼオライトサンプルを混合した。ゼオライトサンプル中に０．５％（重量比）のストロンチウムを追加し、Ｓｒ（ＮＯ３）２の重量は０．６２３１ｇである。Ｓｒ（ＮＯ３）２およびゼオライトサンプルの溶液を１時間混合した。低温でのヒーターで溶液を加熱した。サンプルを４時間、炉内で４００℃で焼成した。
他の金属（Ｃｓ、Ｂａ）修飾ゼオライトＸを上記と同様の方法で調製した。
【００４４】
（含浸）
支持触媒の調製方法としての含浸は、金属塩の溶液で支持体の細孔を充填することによって達成され、その後に当該溶液から溶媒を蒸発させた。触媒は、金属化合物の溶液を支持体に噴霧することにより、または適切な金属塩の溶液に支持材料を添加することのいずれかによって調製され、そうすることで、活性成分の必要重量は、溶液を過剰に使用することなく支持体に組み込まれる。次いで、熱分解または還元のいずれかによって、高温での塩の乾燥、その後の分解が行われる。混合金属触媒の調製に使用する場合、金属塩の含浸溶液中の成分が選択的に吸着していないことを確認するのに注意を払う必要があり、それにより、混合金属触媒中の金属の予想外に異なるとともに望ましくない濃度をもたらす。この技術は広く基本的な研究のための少量の触媒の調製のために使用されてきた。
【００４５】
（硫化物の除去のための新規触媒としてヒドロキシアパタイト）
ＣａＨＡＰは、Ｃａ（Ｉ）イオンが列方向に整列する一方、Ｃａ（ＩＩ）イオンがＰＯ４３−四面体で囲まれたねじ軸を中心とした正三角形である、二つの非等価なサイトＩおよびＩＩにＣａ２＋が配置される、六方晶Ｐ６３／ｍ対称で結晶化する。ＣａＨＡＰは、高い吸着能及びイオン交換能といった重要な特性を伴って、その結晶格子中の酸−塩基の両特性を示す。
【００４６】
（カルシウムヒドロキシアパタイトの合成）
（前駆体としてのＮＨ４Ｈ２ＰＯ４を使用したＣａＨＡＰ）
６０ｍＬのＨ２Ｏ中に硝酸カルシウム四水和物（Ｃａ（ＮＯ３）２・４Ｈ２Ｏ）（６．６７×１０−２ｍｏｌ）を含む溶液を調製し、ＮＨ４ＯＨ（４．９８Ｎ）でｐＨを１１−１２にして、加えてさらに１２０ｍＬに希釈した。１００ｍＬのＨ２Ｏ中にリン酸二水素アンモニウム（ＮＨ４Ｈ２ＰＯ４）（４．００×１０−２ｍｏｌ）を含む溶液を調製し、ＮＨ４ＯＨ（４．９８Ｎ）でｐＨを１１−１２にして、その後１６０ｍＬに希釈した。カルシウム溶液は、室温で激しく撹拌し、Ｃａにリン酸溶液を滴下した。乳白色のゼラチン状沈殿物を生じるのに３０分間かかり、当該沈殿物を１時間、７０℃で撹拌、沸騰させた。沈殿物を濾過し、洗浄し、一晩８０℃で乾燥させ、最後に３時間、５００℃で焼成した。調製反応を次のように説明することができる。
６（ＮＨ４）Ｈ２ＰＯ４＋１０Ｃａ（ＮＯ３）２＋１４ＮＨ４ＯＨ→Ｃａ１０（ＰＯ４）６（ＯＨ）２＋２０ＮＨ４ＮＯ３＋１２Ｈ２Ｏ
【００４７】
Ｃａの対Ｐの比の効果およびヒドロキシアパタイト骨格への金属添加の効果を研究するために、以下のリストの触媒を、カルシウムヒドロキシアパタイト触媒と同様の方法を用いて合成した。これらの材料の酸性および塩基性の特性が金属対リンの比によって変わるので、我々は体系的に金属（Ｃａ）対リンの比を１．１から２．１６に変化させた。様々な金属修飾ＣａＨａＰ触媒を、Ｓｒ、Ｂａを用いて合成した。ＣＯ（１０重量％）は、これらの支持体上に含浸された。比較のために、ＳｒＨａＰ支持体を、１．１から２．１６のＳｒ対Ｐとの比で合成した。ＳｒＨａＰ支持構造は、Ｘ線回折法を用いて確認された。ＳｒＨａＰはさらに、Ｂａ及びＣａを用いて修飾された。ＣＯ（１０重量％）は、これらの支持体上に含浸された。
【実施例】
【００４８】
以下、非限定的な実施例を挙げて本発明を詳細に説明する。しかしながら、それらは決して本発明の範囲を限定することを意図するものではない。
【００４９】
（実施例１）
３１４０ｐｐｍの硫化物含有物を有する前処理を行っていない製油所の廃苛性物の原料を、硫化物を除去するための実験に使用した。反応条件は、廃苛性物：５０ｍＬ、触媒：Ｃｏ−ＸゼオライトおよびＣｏＣａＨＡＰ、触媒量：５０ｍｇであり、酸化剤：ゼロ空気、温度：８０℃である。硫化物を除去するために評価された種々の触媒の結果を、表１に示す。最大５８％の変換率が、大気圧、８０℃の反応温度で、５０ｍｇの触媒を用いて、Ｃｏ−Ｘゼオライト上で達成される。
【００５０】
【表１】
0006396582.tif 000002
【００５１】
（実施例２）
高温高圧の効果を検証するために、硫化物除去を１０バールのゼロ空気圧で８０から１００℃で行う。結果を表２に示す。
【００５２】
【表２】
0006396582.tif 000003
【００５３】
（実施例３）
３１４０ｐｐｍの硫化物含有物を有する前処理を行っていない製油所の廃苛性物フィードを、硫化物を除去するための実験に使用した。反応条件は、廃苛性物：５０ｍＬ、触媒量：１０−１０００ｍｇであり、酸化剤：ゼロ空気、反応温度：５０−１５０℃、６０バールまでの空気圧である。硫化物を除去するために評価された種々の触媒の結果を、表３に示す。最大９２％の変換率が、６０バールの空気圧で、１５０℃の反応温度で、１００ｍｇの触媒を用いて、Ｃｏ−ＣａＨＡＰゼオライト上で達成される。気体生成物は、ＲＧＡを用いて分析され、Ｈ２Ｓ、ＳＯ２およびＳＯ３の有意な量は観察されなかった。
【００５４】
【表３】
0006396582.tif 000004
【００５５】
（実施例４）
汚染物質の影響を検証するために、５０００ｐｐｍのシミュレーションされたＮａ２Ｓ原料を調製する。この溶液（５０ｍＬ）を４時間の反応時間にわたって、１５０℃および６バールの空気圧でＣｕ／Ａｌ２Ｏ３触媒５０ｍｇ上のＣＷＡＯに対して用い、硫化物の完全な除去が達成される。同様の結果はまた、高いゼロ空気の圧力（２０バールを超える）でのＣｏ／ＣａＨＡＰ上で得られる。図２および図３は、１５０℃および６バールのゼロ空気の圧力での３０００ｐｐｍのＮａ２Ｓ水溶液を処理するＣｕ／Ａｌ２Ｏ３触媒上での結果を示す。
【００５６】
（実施例５）
３１４０ｐｐｍの硫化物を有する製油所の廃苛性物を、Ｈ２ＳＯ４の必要量で前処理し、６２％の硫化物の減少が観察される。次いで、活性炭上で上記の溶液を処理し、さらに硫化物含量を７０％まで減少させた。上記のストック溶液を、１５０℃および６バールのゼロ空気圧でＣｕ／Ｘ、Ｃｏ／Ｘ、Ｃｏ／ＣａＨＡＰ、Ｃｕ／Ａｌ２Ｏ３、Ｃｏ／Ａｌ２Ｏ３上での反応のために用い、硫化物の９８％を超える総除去が達成される。
【００５７】
（実施例６）
Ｈ２ＳＯ４で前処理された硫化物の含有物を有する廃苛性物を次いで、活性炭上に吸着させ、触媒湿式空気酸化を行うために使用した。Ｃｕ／Ａｌ２Ｏ３は、１２０℃で９８％超の変換を示した。図４は、様々な反応温度及び６バールの圧力でのＣｕ／Ａｌ２Ｏ３触媒を用いた製油所の廃苛性物のＣＷＡＯ処理を示す。流れ試験の時間は、完了された硫化物の除去が、３時間の反応時間内で実現されることを示した（図５）。
【００５８】
（実施例７）
２００ｐｐｍ未満のより少ない量の硫化物を活性炭上で吸着させ、１０から２０％の硫化物が吸着された。プロセススキームは、図１に提案される。約７０−９０％の硫化物含有物は、湿式空気酸化を介して検証された触媒上で変換され得る。硫化物を完全に除去するために、炭素に次いで、少量のＨ２Ｏ２といった適切な材料上で吸着させることが提案されている。
【００５９】
（参考文献）
１．Ｓ−Ｈ．Ｓｈｅｕ  ａｎｄ  Ｈ−Ｓ．Ｗｅｎｇ，Ｗａｔ．Ｒｅｓ．３５（２００１）２０１７
２．Ｖ．Ｒａｔｈｏｒｅ，Ｓ．Ｇｕｐｔａ，Ｔ．Ｓ．Ｔｈｏｒａｔ，Ｐ．Ｖ．  Ｃ．Ｒａｏ，Ｎ．Ｖ．Ｃｈｏｕｄａｒｙ  ａｎｄ  Ｇ．Ｂｉｊｕ，ＰＴＱ，Ｑ３，２０１１，１
３．Ａ．Ｍ．Ｔｈｏｍａｓ  Ｊｒ，ＵＳ３０２３０８４  Ａ
４．Ｗ．Ｄａｒｄｅｎｎｅ−Ａｎｋｒｉｎｇａ，Ｊｒ，ＵＳＰＴＯ  ３９６３６１１
５．Ｄ．Ａ．Ｂｅｕｌａ，Ｗ．Ｍ．Ｃｏｐａ，Ｊ．Ａ．Ｍｏｍｏｎｔ，ＵＳ５０８２５７１  Ａ
６．Ｄ．Ａ．Ｊｅｎｓｏｎ，Ａ．Ｚ．Ｊｅｚａｋ，Ａ．Ｏ．Ｍａｓｓｅｙ，ＵＳ５２４６５９７  Ａ
７．Ｉ．Ｚｅｒｍｅｎｏ−Ｍｏｎｔａｎｔｅ，Ｃ．Ｎｉｅｔｏ−Ｄｅｌｇａｄｏ，Ｒ．Ｄ．Ｓａｇｒｅｄｏ−Ｐｕｅｎｔｅ，Ｍ．Ｇ．Ｃａｒｄｅｎａｓ−Ｇａｌｉｎｄｏ，Ｂ．Ｅ．Ｈａｎｄｙ，Ｔｏｐｉｃｓ  ｉｎ  ｃａｔａｌｙｓｉｓ  ５４（２０１１）５７９
【００６０】
（付記）
（付記１）
２重量％から５０重量％の量で存在する支持材と遷移金属の酸化物又はその誘導体から選択される修飾剤とを含む触媒組成物の存在下において湿式空気酸化を行うことを含む、廃苛性物における硫化物の除去方法。
【００６１】
（付記２）
前記修飾剤は、前記支持材の孔の内又は外で前記支持材の表面に固定され、含浸され、交換され又は単に接触されている、
ことを特徴とする付記１に記載の方法。
【００６２】
（付記３）
前記修飾剤は、約２０．０重量％までの量のコバルト、銅又はそれらの誘導体から選択される遷移金属である、
ことを特徴とする付記１又は２に記載の方法。
【００６３】
（付記４）
前記支持材は、バルク酸化物、金属リン酸塩又はゼオライトから選択される、
ことを特徴とする付記１乃至３のいずれか１項に記載の方法。
【００６４】
（付記５）
前記支持材は、アルミナ、ジルコニア、チタニア、シリカ、ニオビア若しくはそれらの組み合わせから選択されるバルク酸化物、又は２０から２８０の可変Ｓｉ／Ａｌ比を有する、Ｘタイプゼオライトといったフージャサイトタイプゼオライトであるゼオライト、ヒドロキシアパタイトといった金属リン酸塩である、
ことを特徴とする付記１乃至４のいずれか１項に記載の方法。
【００６５】
（付記６）
触媒は、約２０から約７００ｍ２／ｇの比表面積及び約０．１０から約１．５ｃｃ／ｇの孔容積を有する、
ことを特徴とする付記１乃至５のいずれか１項に記載の方法。
【００６６】
（付記７）
廃苛性物溶液、希廃苛性物溶液又は単に水溶液において硫化物部分を変換させ、前記触媒組成物は、支持材及び修飾剤と共に触媒を含み、酸化剤は、空気又は酸素である、
ことを特徴とする付記１乃至６のいずれか１項に記載の方法。
【００６７】
（付記８）
中和及び吸着工程を含み、好ましくは吸着の後に中和が行われる、
ことを特徴とする付記１に記載の方法。
【００６８】
（付記９）
５から７．５の間のｐＨに調節する中和工程を含む、
ことを特徴とする付記１に記載の方法。
【００６９】
（付記１０）
異なる炭素の形態上への硫化物の吸着工程をさらに含む、
ことを特徴とする付記８に記載の方法。
【００７０】
（付記１１）
触媒の存在下において湿式空気酸化によって、排水又はフェノール、ナフテン酸成分及びメルカプタンを含む他の有機性不純物を有する希廃苛性物から不純物を除去し、湿式空気酸化は、約２５０から約４５０℃の温度、大気圧から６０バールの圧力、３０分間から８時間の反応時間でのバッチモードにおいて行われる、
ことを特徴とする付記１乃至１０のいずれか１項に記載の方法。
【００７１】
（付記１２）
前記硫化物の除去は、廃苛性物において９５％を超える、
ことを特徴とする付記１乃至１１のいずれか１項に記載の方法。
【図１】
0006396582.tif 000005
【図２】
0006396582.tif 000006
【図３】
0006396582.tif 000007
【図４】
0006396582.tif 000008
【図５】
0006396582.tif 000009